銅、銅合金、鉛、半金属、セラミックスの中の何れか一種又は二種以上を含む層の一側に被処理物を配設すると共に、前記銅、銅合金、鉛、半金属、セラミックスの中の何れか一種又は二種以上を含む層の他側から磁力線又は低周波磁気波の何れか一方又は両方を入射し、前記銅、銅合金、鉛、半金属、セラミックスの中の何れか一種又は二種以上を含む層を透過した前記磁力線及び又は低周波磁気波を被処理物へ照射することにより、被処理物の物性を変性させることを特徴とする物質の変性処理方法。磁力線及び又は低周波磁気波の入射により、銅、銅合金、鉛、半金属、セラミックスの中の何れか一種又は二種以上を含む層から放射される2次電磁波を被処理物へ照射するようにした請求項1に記載の物質の変性処理方法。銅、銅合金、鉛、半金属、セラミックスの中の何れか一種又は二種以上を含む層を、銅、銅合金、鉛、半金属、セラミックスの中の何れか一種又は二種以上を含む薄板とするようにした請求項1又は請求項2に記載の物質の変性処理方法。銅、銅合金、鉛、半金属、セラミックスの中の何れか一種又は二種以上を含む層を、メッキ層又はコーティング層若しくは塗布層とするようにした請求項1又は請求項2に記載の物質の変性処理方法。銅、銅合金、鉛、半金属、セラミックスの中の何れか一種又は二種以上を含む層を、銅、銅合金、鉛、半金属、セラミックスの中の何れか一種又は二種以上を含む粒子を混練したゴム又は合成樹脂から成る層とした請求項1又は請求項2に記載の物質の変性処理方法。半金属を、グラファイト、錫、シリコン、アンチモンとするようにした請求項1、請求項2、請求項3、請求項4又は請求項5に記載の物質の変性処理方法。シリコンを、金属シリコンとするようにした請求項6に記載の物質の変性処理方法。磁力線の発生源を永久磁石とするようにした請求項1又は請求項2に記載の物質の変性処理方法。磁力線の発生源を電磁石とするようにした請求項1又は請求項2に記載の物質の変性処理方法。被処理物の他方の側に、銅、銅合金、鉛、半金属、セラミックスの中の何れか一種又は二種以上を含む層を別に配設するようにした請求項9に記載の物質の変性処理方法。磁力線の発生源を低周波の磁気波発信板とするようにした請求項1又は請求項2に記載の物質の変性処理方法。ところで、上記磁性材製粒体を用いる変性方法は、被処理物が液体又はスラリー体のような場合には、その摘要が極めて容易である。しかし、被処理物が個体の場合には、容易に適用できないという問題がある。また、従前の電磁石や永久磁石の磁界内に水や食品等を配置する変性方法は、磁気エネルギーの照射による物質の変性改質効率が極めて悪く、現実には、顕著な物質の改質や変性が得られないうえ、磁気照射装置が著しく大型化し、経済性にも欠けるという問題がある。本願発明は、従前の磁気を用いた物質の変性方法改質方法における上述の如き問題、即ち磁気を放射する磁性体と被処理物質とを接触又は混合する方法は、被処理物か食品等の固体の場合には容易に適用できないこと、及び、磁界中に被処理物を配置してこれに直接に磁力線を照射する方法は、得られる被処理物の変性改質が極めて僅かであり、その結果、所望の変性改質効果を得るためには、長い処理時間と大型の磁気照射装置を必要として実用性や経済性に欠けること、等の問題を解決せんとするものであり、あらゆる形態の被処理物の変性又は改質に容易に適用することができ、しかも、簡単な構造の磁気照射装置でもって被処理物を高効率で変性改質させることが出来るようにした被処理物の変性処理方法を提供することを、発明の主目的とするものである。本願発明者は、磁力線の照射による物質の変性又は改質は、物質が磁気エネルギーを吸収することにより、その物質を構成する分子の振動や格子配列の状態が変化することにより生ずるものと想定し、燃料油について、照射する磁力線の強度×時間と燃料油の燃焼性能発熱量との関係を調査した。また、これ等の調査結果から、照射する磁力線の強さATと燃焼性能発熱量との間には比例関係が認められるものの、燃焼性能の向上率は最大でも0.001~0.05ぐらいであって、磁界の強さATを高めても、燃焼性能の向上率は飽和して、燃焼性能が殆ど向上しないことを知得した。又、本願発明者は、上記試験調査の実施を通して、磁力線を直接に被処理物へ照射するだけでなく、先ず磁力線を、磁力線の透過により2次電磁波を放射する物質を通して被処理物へ照射し、透過した磁力線と、磁力線の透過により発生した2次電磁波の両方を被処理物へ照射することを着想した。即ち、磁力線の透過により2次電磁波放射性物質から放射された2次電磁波が、より効率的に被処理物質を変性させる性能を有する場合には、磁力線のみを直接に被処理物質へ照射する場合よりも高い効率で、物質を変性させ得ると考え、磁力線の透過により、被処理物質をより効率よく変性させる周波数域の2次電磁波を放射する2次電磁波放射性物質を探査すると共に、当該2次電磁波放射性物質を用いて多数の被処理物質の物質変性試験を行った。本願発明は上述の如き思考と調査試験の過程を経て創案されたものであり、請求項1の発明は、銅、銅合金、鉛、半金属、セラミックスの中の何れか一種又は二種以上を含む層の一側に被処理物を配設すると共に、前記銅、銅合金、鉛、半金属、セラミックスの中の何れか一種又は二種以上を含む層の他側から磁力線又は低周波磁気波の何れか一方又は両方を入射し、前記銅、銅合金、鉛、半金属、セラミックスの中の何れか一種又は二種以上を含む層を透過した前記磁力線及び又は低周波磁気波を被処理物へ照射することにより、被処理物の物性を変性させることを発明の基本構成とするものである。請求項2の発明は、請求項1の発明において、磁力線及び又は低周波磁気波の入射により、銅、銅合金、鉛、半金属、セラミックスの中の何れか一種又は二種以上を含む層から放射される2次電磁波を被処理物へ照射するようにしたものである。請求項3の発明は、請求項1又は請求項2の発明において、銅、銅合金、鉛、半金属、セラミックスの中の何れか一種又は二種以上を含む層を、銅、銅合金、鉛、半金属、セラミックスの中の何れか一種又は二種以上を含む薄板とするようにしたものである。請求項4の発明は、請求項1又は請求項2の発明において、銅、銅合金、鉛、半金属、セラミックスの中の何れか一種又は二種以上を含む層を、メッキ層又はコーティング層若しくは塗布層とするようにしたものである。請求項5の発明は、請求項1又は請求項2の発明において、銅、銅合金、鉛、半金属、セラミックスの中の何れか一種又は二種以上を含む層を、銅、銅合金、鉛、半金属、セラミックスの中の何れか一種又は二種以上を含む粒子を混練したゴム又は合成樹脂から成る層とするようにしたものである。請求項6の発明は、請求項1乃至請求項5の発明において、半金属を、グラファイト、錫、シリコン、アンチモンとするようにしたものである。請求項7の発明は、請求項6の発明において、シリコンを、金属シリコンとするようにしたものである。請求項8の発明は、請求項1又は請求項2の発明において、磁力線の発生源を永久磁石とするようにしたものである。請求項9の発明は、請求項1又は請求項2の発明において、磁力線の発生源を電磁石とするようにしたものである。請求項10の発明は、請求項9の発明において、被処理物の他方の側に、銅、銅合金、鉛、半金属、セラミックスの中の何れか一種又は二種以上を含む層を別に配設するようにした物である。請求項11の発明は、請求項1又は請求項2の発明において、磁力線の発生源を低周波の磁気波発信板とするようにしたものである。本発明においては、先ず、銅、銅合金、鉛、半金属、セラミックスの中の何れか一種又は二種以上を含む層の一側に被処理物を配設すると共に、前記銅、銅合金、鉛、半金属、セラミックスの中の何れか一種又は二種以上を含む層の他方の側から、これに向けて磁力線発生源からの磁力線及び又は低周波磁気波を放射し、銅、銅合金、鉛、半金属、セラミックスの中の何れか一種又は二種以上を含む層を透過した後の磁力線及び又は低周波磁気波を被処理物質へ照射するようにしている。そのため、磁力線及び又は低周波磁気波の透過時に、前記銅、銅合金、鉛、半金属、セラミックスの中の何れか一種又は二種以上を含む層に磁力線等のエネルギーが吸収され、当該層を構成する物質の分子の振動等によって2次電磁波が発生すると共に、発生した2次電磁波が、前記透過した磁力線及び又は低周波磁気波と一緒に被処理物質内へ照射される。上記銅、銅合金、鉛、半金属、セラミックスの中の何れか一種又は二種以上を含む層から放射される2次電磁波は、周波数300GHZ~30THZ波長10μm~1mm程度の所謂テラヘルツ波であり、各種の有機物資を構成する有機高分子の共振周波数に近い周波数を有する電磁波である。そのため、有機物質を構成する高分子の振動が、外部エネルギーの吸収による励起によって大幅に増幅されることになり、結果として、磁力線及び又は低周波磁気波を直接に被処理物質内へ照射した場合に比較して、より高度な被処理物質の変性改質が達成されることになる。図1は本発明の第1実施例を示すものであり、図1に於いて1は永久磁石、2は銅板、3は被処理物質、Mは磁力線、Xは銅板からの2次電磁波テラヘルツ波である。前記永久磁石1の磁界の強さ磁束密度は、適宜に選定可能であるが、本実施例では1000G~5000G100mT~500mTの磁束密度を有する永久磁石1が使用されている。前記銅板2は、厚さ0.8mm~3.2mm程度の純銅製平板である。尚、本実施例では純銅製の平板を使用しているが、当該銅板2は銅合金製や鉛製、セラミック製等の板材であってもよく、また、銅、銅合金、鉛、半金属、セラミックスの中の何れか一種又は二種以上を含む材料の板材であっても良い。更に、銅、銅合金、鉛、半金属、セラミックスの中の何れか一種又は二種以上を含む厚さ100μm~1mm程度の皮膜層例えばメッキ層、コーティング層、塗膜層等を有する非磁性材製の板材であってもよい。加えて、銅、銅合金、鉛、半金属、セラミックスの中の何れか一種又は二種以上を含む板材に代えて、銅、銅合金、鉛、半金属、セラミックスの中の何れか一種又は二種以上を含む粒体を混練したゴム又は合成樹脂材を成型して形成した板材を使用するようにしてもよく、或いは、銅、銅合金、鉛、半金属、セラミックスの中の何れか一種又は二種以上を含む粒体を混錬したゴム又は合成樹脂を塗布又はコーティングすることにより、非磁性材製の板材に2次電磁波放射性の皮膜層を形成したものであっても良い。上記半金属としては、グラファイト、シリコン、アンチモン、錫が適している。また、シリコンは、金属シリコン層の形で用いるのが最適である。更に、セラミックスとしては、炭化物系セラミックスや酸化物系セラミックスが適している。被処理物3は、例えば水や食品、発酵物、遠赤外線放射セラミックス、繊維、紙、化粧品、木材、建材等であり、被処理物3が約20lの水の場合には、通常1~10分間の磁力線照射磁束密度2000~5000G、銅板厚さ1.8mmが行われる、尚、磁力線の照射時間は、磁束密度や被処理物の種類、量等により適宜に選定される。前記磁石1のN極からの磁力線Mは、銅板2を透過して被処理物3内へ入り、これを透過してS極へ戻る。また、磁力線Mが銅板2を透過することにより、銅の構成分子が励起され、銅板2から2次電磁波Xが放射される。この2次電磁波Xは周波数300GHZ~30THZ波長10μm~1mm程度の所謂テラヘルツ波であり、前記磁石1の磁力線Mと共に被処理物3内へ入射される。前記2次電磁波Xは、各種の無機物や有機物を構成する分子が具備する共振周波数に近い周波数領域の電磁波であるため、当該2次電磁波Xの入射により、有機高分子の励起振動が増幅される。その結果、被処理物3は磁力線Mのみを照射する従前の磁気改質処理法に比較して、より高レベルに変性改質されることになる。上記磁力線M及び上記銅からの2次電磁波Xの入射による物質の変性の機構は、前述したように未だ理論的に十分解明されていないか、本発明による変性処理を施すことにより、例えば被処理物が液体燃料の場合には、発熱量で表した燃性性能がより向上することが確認されている。同様に、被処理物3が食品の場合には、本発明による変性処理を施すことにより、腐食防止や鮮度保持時間の延長、熟成の促進等が図れることが確認されている。また、被処理物3が酒や醤油等の原材料である場合には、その発酵が促進され、小麦粉等の練り物の場合には、その味が改善されることが確認されている。更に、被処理物3がセラミックス、繊維、紙、等の物質の場合には、セラミックからの遠赤外線やテラヘルツ波の平均放射率が向上し、高効率な遠赤外線放射体の製造が可能となることが確認されている。尚、銅、銅合金、鉛、セラミックス、金属シリコン等は、前述の通り必ずしも銅、銅合金、鉛、セラミックス、金属シリコン等から成る板材である必要はなく、銅、銅合金、鉛、セラミックス、金属シリコン等から成る皮膜層であっても、或いは、銅、銅合金、鉛、セラミックス、金属シリコン等を混練したゴム又は合成樹脂からなる板材や皮膜層であってもよい。図2は、本発明の第2実施例を示すものであり、磁石1として電磁石を利用した場合を示すものである。尚、銅板は、磁石1が直流電磁石の場合には、銅板2bのみでよいが、交流電磁石の場合は2枚の銅板2a、2bの間に被処理物3を配置するのが望ましい。尚、被処理物の変性処理方法やその具体的な効用は、前記第1実施例の場合と同じであるから、その説明は省略する。図3は、本発明の第3実施例を示すものであり、磁石1からの磁力線Mに代えて、低周波磁界を形成する磁気波Yを発生する磁気波発信板5を使用したものである。即ち、発信器6の作動によって磁気波発信板5から低周波の磁気波低周波電磁波が出力される。この低周波磁気波低周波電磁波Yは、前記第1及び第2実施例の磁石により発生する磁力線Mと実質的に同じ作用を行うものであって、銅板2を透過することによる2次電磁波Xの放出作用や被処理物3を透過することによる構成分子に対する作用等は、実施例1及び実施例2の場合と同一である。尚、当該第3実施例に於いては、低周波電磁波を発生する磁気波発信板5と発振機6とから低周波磁気波の発生源を構成している。また、前記低周波磁気波とは、所謂2キロHz以下の低周波電磁波を意味するものである。また、上記各実施例に於いては、磁力線の発生源として、永久磁石又は電磁石若しくは磁気波発信板を夫々単独で使用するようにしているが、永久磁石と磁気波発信板とを組み合わせた磁力線発生源のように、二種類の磁力線発生源を重畳して使用するようにしても良い。